그런데 아크릴 계 블록 공중 합체 ( A ) 를 사용 하 여 성 형체 를 제조 한 경우 에 는 , 용융 가공 시의 열 이력 등 의 영향 을 받 아 , 광 을 통과 시켰 을 경우 에 광원 으로부터 떨어진 위치 에서 노르스름 함 을 띠 는 경우 가 있 다 . 본 발명 에서 는 광 확산 제 ( B ) 로서 적외선 차폐 성 이 높 은 상기 루틸 형 산화 티탄 을 포함 함 으로써 , 투과광 의 착색 을 억제 하 여 , 도광 시켰 을 때 의 색도 변화 율 을 작 게 할 수 있 다 . 이 와 같 은 효과 를 발현 시키 기 위해서 , 루틸 형 산화 티탄 의 평균 입자경 이 0 . 5 ∼ 2 . 0 ㎛ 의 범위 내 에 있 어야 하 고 , 0 . 5 ∼ 1 . 5 ㎛ 의 범위 내 에 있 는 것 이 바람직 하 고 , 0 . 8 ∼ 1 . 2 ㎛ 의 범위 내 에 있 는 것 이 보다 바람직 하 다 . 또한 루틸 형 산화 티탄 의 평균 입자경 은 , 실시 예 에 있 어서 후술 하 는 방법 에 의해 측정 할 수 있 다 .